(57)【要約】      （修正有）【課題】分離性の高い基板分離方法を提供する。【解決手段】基板分離装置３０において、基板分離方法は、レーザ光の集光照射により被加工材である基板材料１の内部に改質層１２を形成する改質層形成工程と、被加工材の融点未満かつ改質層に含まれる物質の融点以上の温度である液体１４の中に被加工材である基板材料を浸漬することで、改質層を溶融させる溶融工程と、溶融した改質層を境界として、被加工材から基板を分離する分離工程と、を含む。被加工材は、窒化ガリウムである。【選択図】図４
2020191335.tif 000002
【特許請求の範囲】
【請求項１】
レーザ光の集光照射により被加工材の基板の内部に改質層を形成する改質層形成工程と、
前記被加工材の融点未満かつ前記改質層に含まれる物質の融点以上の温度である液体の中に前記被加工材の基板を浸漬することで、前記改質層を溶融させる溶融工程と、
溶融した前記改質層を境界として、前記被加工材の基板を分離する分離工程と、
を含む、
基板分離方法。
【請求項２】
前記改質層形成工程において、前記被加工材の基板の内部の一面に渡って連続するように前記レーザ光を走査する、
請求項１に記載の基板分離方法。
【請求項３】
前記溶融工程において、前記被加工材の基板を浸漬したのち、前記液体の温度を、前記改質層の融点未満から前記被加工材の融点未満かつ前記改質層の融点以上に昇温する、
請求項１または２に記載の基板分離方法。
【請求項４】
前記溶融工程において、前記液体の含まれる液槽内を減圧する、
請求項１から３のいずれか一項に記載の基板分離方法。
【請求項５】
前記レーザ光は、パルス幅１００ｐｓ以下である、
請求項１から４のいずれか一項に記載の基板分離方法。
【請求項６】
前記改質層形成工程において、前記レーザ光の照射により前記被加工材が化学的に分解される、
請求項１から５のいずれか一項に記載の基板分離方法。
【請求項７】
前記被加工材は窒化ガリウムである、
請求項１から６のいずれか一項に記載の基板分離方法。
【発明の詳細な説明】
【技術分野】
【０００１】
本開示は、基板材料の分離方法に関する。
【背景技術】
【０００２】
一般的に、シリコン（Ｓｉ）ウエハに代表される脆性ウエハを製造する場合には、図示しないが、石英るつぼ内に溶融されたシリコン融液から凝固した円柱形のインゴットを適切な長さのブロックに切断して、その周縁部を目標の直径になるよう研削する。その後、ブロック化されたインゴット（基板）をワイヤソーによりスライスして脆性ウエハを製造している。この場合、切断の際にワイヤソーの太さ以上の切り代が必要となるので、厚さ０．１ｍｍ以下の薄い脆性ウエハを製造することが非常に困難であり、良品率も向上しないという問題がある。そこで、集光レンズでレーザ光の集光点を脆性材の内部に合わせ、そのレーザ光で脆性材を相対的に走査することにより、脆性材の内部に多光子吸収による面状の加工領域を形成し、この加工領域を剥離面として脆性材の一部をウエハとして剥離するウエハ製造方法およびウエハ製造装置が開示されている。この技術は、シリコン（Ｓｉ）だけでなく、シリコンカーバイド（ＳｉＣ）や窒化ガリウム（ＧａＮ）にも展開されている。
【０００３】
また、特許文献１に記載のウエハの生成方法は、レーザ光を集光レンズに入射させ、六方晶単結晶インゴット内部に改質層を形成し、改質層から伸展するクラックを形成して分離起点を形成し、そのインゴットに超音波をかけることでウエハを分離するウエハの生成方法である。
【先行技術文献】
【特許文献】
【０００４】
【特許文献１】特開２０１６−１２４０１５号公報
【発明の概要】
【発明が解決しようとする課題】
【０００５】
しかしながら、前記従来の構成では、特に劈開性を有する材料などにおいて、超音波振動の印加により起点から意図しない方向へクラックが進展し、割れに繋がるという課題がある。
【０００６】
したがって、本開示は、分離性の高い基板分離方法を提供することを目的とする。
【課題を解決するための手段】
【０００７】
本開示の基板分離方法は、レーザ光の集光照射により被加工材の基板の内部に改質層を形成する形成工程と、
前記被加工材の融点未満かつ前記改質層に含まれる物質の融点以上の温度である液体の中に前記被加工材の基板を浸漬することで、前記改質層を溶融させる溶融工程と、
溶融した前記改質層を境界として、前記被加工材の基板を分離する分離工程と、
を含む。
【発明の効果】
【０００８】
本開示に係る基板分離方法によれば、分離性の高い基板分離を行うことができる。
【図面の簡単な説明】
【０００９】
【図１】本開示の実施の形態１に係るレーザ加工装置の構成の一例を示す概略図である。
【図２Ａ】本開示の実施の形態１に係るレーザ加工装置によるレーザ光の走査方法１を示す概略平面図である。
【図２Ｂ】本開示の実施の形態１に係るレーザ加工装置によるレーザ光の走査方法２を示す概略平面図である。
【図２Ｃ】本開示の実施形態に係るレーザ加工装置によるレーザ光の走査方法３を示す図
【図３】本開示の実施形態に係るレーザ加工後の基板材料における改質層の形成状態を示す図
【図４】本開示の実施の形態１における基板分離方法の改質層を形成した脆性材を分離するための装置概略図
【発明を実施するための形態】
【００１０】
第１の態様に係る基板分離方法は、レーザ光の集光照射により被加工材の基板の内部に改質層を形成する改質層形成工程と、
前記被加工材の融点未満かつ前記改質層に含まれる物質の融点以上の温度である液体の中に前記被加工材の基板を浸漬することで、前記改質層を溶融させる溶融工程と、
溶融した前記改質層を境界として、前記被加工材の基板を分離する分離工程と、
を含む。
【００１１】
第２の態様に係る基板分離方法は、上記第１の態様において、前記形成工程において、前記被加工材の基板の内部の一面に渡って連続するように前記レーザ光を走査してもよい。
【００１２】
第３の態様に係る基板分離方法は、上記第１又は第２の態様において、前記溶融工程において、前記被加工材の基板を浸漬したのち、前記液体の温度を、前記改質層の融点未満から前記被加工材の融点未満かつ前記改質層の融点以上に昇温してもよい。
【００１３】
第４の態様に係る基板分離方法は、上記第１から第３のいずれかの態様において、前記溶融工程において、前記液体の含まれる液槽内を減圧してもよい。
【００１４】
第５の態様に係る基板分離方法は、上記第１から第４のいずれかの態様において、前記レーザ光は、パルス幅１００ｐｓ以下であってもよい。
【００１５】
第６の態様に係る基板分離方法は、上記第１から第５のいずれかの態様において、前記形成工程において、前記レーザ光の照射により前記被加工材が化学的に分解されてもよい。
【００１６】
第７の態様に係る基板分離方法は、上記第１から第６のいずれかの態様において、前記被加工材は窒化ガリウムであってもよい。
【００１７】
以下、本開示の実施の形態に係る基板分離方法について、添付図面を参照しながら説明する。なお、図面において、実質的の同一の部材には同一の符号を付している。
【００１８】
（実施の形態１）
＜基板分離方法＞
実施の形態１に係る基板分離方法は、被加工材の基板の内部に改質層を形成する改質層形成工程と、被加工材の基板を液体に浸漬することで、改質層を溶融させる溶融工程と、溶融した改質層を境界として、被加工材の基板を分離する分離工程と、を含む。上記液体は、被加工材の融点未満かつ改質層に含まれる物質の融点以上の温度である。
これによって、改質層に含まれる物質が液体に溶け出し、改質層を境界として基板を分離することができる。この場合、劈開性を有する材料からなる基板であっても、劈開、割れ等を抑制しながら基板を分離できる。
【００１９】
以下に、この基板分離方法に含まれる改質層形成工程と、これに用いるレーザ加工装置２０（図１）と、溶融工程及び分離工程と、これに用いる基板分離装置３０（図４）と、について順に説明する。
【００２０】
（レーザ加工装置の構成）
図１は、本開示の実施の形態１における基板分離方法に含まれる改質層形成工程において用いるレーザ加工装置２０の概略図である。
レーザ加工装置２０は、レーザ光を発振するレーザ発振器２と、レーザ光を複数のビームに分岐あるいはビームの形状や波形を変更する位相変調部１１と、レーザ光を反射させるミラー４と、レーザ光を集光して基板材料１に照射する集光レンズ５と、基板材料１を駆動させるＸＹステージ６、Ｚステージ７、及び回転ステージ８と、基板材料１を固定する固定治具９と、レーザ加工装置２０を制御する制御部１０と、を備える。
【００２１】
＜基板材料＞
図１に図示した基板材料１は、脆性材料により形成されている。基板材料１は、例えば、ＧａＮインゴットである。なお、ＧａＮインゴットは、予め表面が鏡面加工されていることが好ましい。
【００２２】
＜レーザ発振器＞
レーザ発振器２は、レーザ光を発振（出射）する装置である。加工対象の基板材料１に対する透過率を考慮したレーザ波長を選択するにより、効率の良いレーザ加工が可能である。
＜ミラー＞
ミラー４は、レーザ発振器２から照射されたレーザ光を反射させるものであり、レーザの波長に対して９０％以上の反射率を持つものである。
＜集光レンズ＞
集光レンズ５は、ミラー４で反射されたレーザ光を集光し、基板材料１内に照射するためのものである。この集光レンズ５は、レーザ光の波長に対して、開口数（ＮＡ）が、０．１以上０．９５以下であることが好ましく、さらに作動距離が大きいものであればなお好ましい。
また、集光レンズ５には、収差補正機能がある方が望ましい。収差補正機能は、レンズの球面収差による集光点Ｑのレーザ光の照射方向への伸びを抑制することが出来る機能である。よって、集光点Ｑでのレーザ光のエネルギー密度を高くできる。なお、収差補正方法については、補正環付の集光レンズ５を用いる方法や、位相変調素子を用いる方法であってもよく、特に限定されるものではない。
【００２３】
＜レーザ光＞
基板材料１に照射されるレーザ光は、例えば、波長１０６４ｎｍ以下、パルス幅１００ｐｓ以下、周波数１０ＭＨｚ以下、ＮＡ０．９５以下であれば、基板材料１に割れ等が生じることなく改質層を形成することができる。
また、基板材料１に照射されるレーザ光は、多光子吸収の誘起による内部加工が可能であれば制限されるものではない。この多光子吸収による内部加工によって、改質層１２を形成することが可能となる。さらに、この多光子吸収を用いることが、例えばＧａＮの場合、化学的にＧａが析出することに寄与する。
また、生産性を考えると基板材料１に照射されるレーザ光の繰り返し周波数は高い方が良いため、１Ｈｚ以上１０ＭＨｚ以下の範囲でバランスのよいものを適用することが好ましい。
また、基板材料１に照射されるレーザ光は、波長が１００ｎｍ以上１００００ｎｍ以下の範囲で、基板材料１に対して３０％以上が透過すれば制限されるものではない。なお、波長が短い方が集光時にスポット径を小さくすることができ、熱影響を低減させることができるため、望ましい。
【００２４】
＜ＸＹステージ＞
ＸＹステージ６は、基板材料１の全面を加工するために用いる駆動手段の一つであって、固定治具９をＸ軸方向またはＹ軸方向に移動させるためのものである。位置決め精度が１μｍであり、ストロークがＸ・Ｙ軸方向共に２００ｍｍである。また、走査速度は０．１ｍｍ／ｓｅｃ以上３ｍ／ｓｅｃ以下の範囲において可変可能である。
＜Ｚステージ＞
Ｚステージ７は、基板材料１の全面を加工するために用いる駆動手段の一つであって、固定治具９をＺ軸方向に移動させるためのものである。位置決め精度が１μｍであり、ストロークはＺ方向に１０ｍｍである。
＜回転ステージ＞
回転ステージ８は、基板材料１の全面を加工するために用いる駆動手段の一つであって、固定治具９を正方向または逆方向に回転させるためのものである。回転速度は０．１ｒｐｍ以上５０００ｒｐｍ以下の範囲において可変可能である。
【００２５】
＜固定治具＞
固定治具９は、基板材料１を固定するための治具である。この固定治具９としては、例えば、基板材料１の側面を挟んで固定する機能を有するもの、基板材料１を接着により固定する機能を有するもの、基板材料１を真空吸着により固定する機能を有するもの等が考えられる。
【００２６】
＜制御部＞
制御部１０は、レーザ加工装置２０を制御するためのものである。制御部１０としては、例えばコンピュータを用いることができる。制御部１０は、レーザ発振器２のレーザ光の発振のＯＮ／ＯＦＦ制御を行う。また、制御部１０は、ＸＹステージ６、Ｚステージ７、回転ステージ８の駆動制御を行う。この制御部１０により、レーザ発振器２、ＸＹステージ６、Ｚステージ７、回転ステージ８は同期制御される。
【００２７】
＜位相変調部＞
位相変調部１１は、通過あるいは反射するレーザ光を複数のビームに分岐したりビームの形状や波形を変更したりする。この位相変調部１１として、例えば回折格子が挙げられるが、これに限定されるものではない。
【００２８】
また、図１に図示した改質層１２は、基板材料１内にレーザ光を集光照射した際に形成される層である。基板材料１がＧａＮインゴットの場合、多光子吸収加工による反応（２ＧａＮ→２Ｇａ＋Ｎ２）により改質層１２が形成される。改質層１２は、この反応により化学的に分解された層が、連続的に形成されていることが望ましい。化学的に分解された層を連続的に形成するための方法については、後述する。改質層１２の厚みは、レーザ光を集光照射することで、条件に応じて数μｍ〜数百μｍまで選択的に形成することが可能である。後述する分離工程においては、改質層１２の厚みが大きい方が分離性は向上する。しかし一方で、改質層１２を大きくすることは材料ロスに繋がるため、改質層１２の厚みは５０μｍ以下であることが好ましい。
【００２９】
このような構成からなるレーザ加工装置２０により、基板材料１の表面側から裏面側に向けて集光されたレーザ光照射しながら走査することによって複数の改質層１１０を階層的に形成することができる。
【００３０】
（レーザ光の走査方法）
図２Ａは、本開示の実施形態に係るレーザ加工装置によるレーザ光の走査方法１を示す図である。また、図２Ｂは、本開示の実施形態に係るレーザ加工装置によるレーザ光の走査方法２を示す図である。また、図２Ｃは、本開示の実施形態に係るレーザ加工装置によるレーザ光の走査方法３を示す図である。
【００３１】
（レーザ光の走査方法１）
図２Ａは、ＸＹステージ６を用いて、基板材料１に対してレーザ光を直線的に走査するときの走査方法を示している。この図２Ａにおいて幅Ｄは、レーザ光が直線的に走査する場合の各走査ライン間のピッチを示している。また開始点Ｓは、レーザ光の照射開始位置を示し、終点Ｅは、レーザ光の照射終了位置を示している。
【００３２】
基板材料１に照射されたレーザ光は、まず、ＸＹステージ６による固定治具９のＹ軸方向への移動に伴いＹ軸上に走査する。続いて、ＸＹステージ６により、固定治具９を前回の走査に対してＸ軸方向に幅Ｄだけ移動させる。
【００３３】
続いて、ＸＹステージ６を前回の走査方向とは逆方向に移動させることにより、固定治具９はＹ軸上を前回とは逆方向に移動する。よって、レーザ光はＹ軸上を逆方向に走査する。以降、この動作をレーザ光が終点Ｅに到達するまで繰り返すことにより、基板材料１の全面にレーザ加工を行う。このように基板材料１に対してレーザ照射を行うことで、基板材料１の内面には直線状の改質層１２が形成される。
【００３４】
なお、レーザ加工の際、基板材料１の外縁部に形成される改質層１２からガスを抜くために、基板材料１に対して連続した改質層１２を形成する必要がある。このような場合、レーザ光の走査速度やレーザパワー、周波数に応じて変化するパルス間の間隔や、幅Ｄの変化により改質層１２の形成量を変化させる。
【００３５】
（レーザ光の走査方法２）
図２Ｂは、回転ステージ８とＸＹステージ６とを用いて、基板材料１に対してレーザ光を円周上に走査するときの走査方法を示している。この図２Ｂにおいて開始点Ｓは、レーザ光の照射開始位置を示し、終点Ｅは、レーザ光の照射終了位置を示している。
【００３６】
基板材料１に照射されたレーザ光は、回転ステージ８による固定治具９の回転移動と、ＸＹステージ６による固定治具９のＸ軸方向／Ｙ軸方向の移動に伴い、開始点Ｓから終点Ｅに向かって固定治具９の回転方向に走査する。よって、レーザ光は基板材料１の外縁から中心方向に向けてらせん状に走査される。
【００３７】
このようにレーザ走査する場合、制御部１０は、今回の集光点Ｑにおける回転ステージ８の回転速度を考慮したうえでＸＹステージ６を移動させる。これにより、レーザ光の走査速度を制御するとともに、レーザ光の照射のらせん状の経路の間隔が等間隔になるように制御する。なお、上記のようにレーザ光を基板材料１の外縁から中心方向に向けて走査することに限定されない。例えば、レーザ光を終点Ｅから開始点Ｓに向けて、即ち、レーザ光を中心から外縁方向に向けて走査するようにしてもよい。このように基板材料１に対してレーザを照射することで、基板材料１内には回転位置に応じた改質層１２が形成されていく。
【００３８】
（レーザ光の走査方法３）
図２Ｃは、円周上に並べられた複数の基板材料１ａ、１００ｂ、１００ｃ…の各々に対して回転ステージ８とＸＹステージ６とを用いて、レーザ光を円周上に走査するときの走査方法を示している。なお、レーザ光の走査方法は図２Ｂと同様である。
【００３９】
回転ステージ８による固定治具９の回転移動により、固定治具９の回転中心部では回転速度が無限大に近づく。そのため、図２Ｂの走査方法では、中心である終点Ｅ近傍では過度なレーザ光の照射が生じる可能性がある。そこで、図２Ｃのように複数枚の基板材料１を配置することにより中心部近傍での照射を避けることで、過度なレーザ光の照射を防ぐことができる。
【００４０】
（レーザ加工後の基板材料における改質層の形成状態）
図３は、本開示の実施形態に係るレーザ加工後の基板材料における改質層の形成状態を示す図である。
【００４１】
図３におけるＮ１は改質層１１０ａから改質層１１０ｂの厚みを示している。Ｎ２は改質層１１０ｂから改質層１１０ｃの厚みを示している。Ｎ３は改質層１１０ｃから表面１０１の厚みを示している。また、Ｑ１は改質層１１０ａを生成するためのレーザ光の集光点の深さを示している。Ｑ２は改質層１１０ｂを生成するためのレーザ光の集光点の深さを示している。Ｑ３は改質層１１０ｃを形成するためのレーザ光の深さを示している。
【００４２】
図３を参照し、改質層１１０ａは、レーザ加工により基板材料１の表面１０１から見て最も深い位置に形成される層である。この改質層１１０ａは、最初に形成される層である。
改質層１１０ｂは、レーザ加工により改質層１１０ａが形成された後に形成される層であって、改質層１１０ａの次に深い位置に形成される層である。
改質層１１０ｃは、レーザ加工により改質層１１０ｂが形成された後に形成される層であって、基板材料１の表面１０１から見て最も浅い位置に形成される層である。
【００４３】
なお、本実施の形態では、基板材料１に形成される改質層１１０は３層としているが、層数はこれに限られない。また、改質層１１０の形成位置や形成量等についても制限されるものではない。
【００４４】
（複数の改質層の形成方法）
引き続き図３を参照し、基板材料１内に複数の改質層を形成するための形成方法について説明する。
上述したように、本実施形態では、集光したレーザ光を基板材料１の表面１０１から基板材料１内に向けて照射しながら走査することにより複数の改質層１１０ａ、１１０ｂ、１１０ｃを階層的に形成する。
【００４５】
改質層１１０が形成されると、その改質層１１０より深い位置にはレーザ光はほとんど透過しなくなる。そこで、複数の改質層１１０ａ、１１０ｂ、１１０ｃを階層的に形成する場合、まず、基板材料１の表面１０１から最も深い位置にレーザ光の集光点を合わせて走査させることにより最下層のレーザ加工を行う。これによって最も深い位置の改質層１１０ａを形成する。その後、順次、浅い位置Ｑ２、Ｑ３にレーザ光の集光点を合わせて走査させることによりレーザ加工を行って、改質層１１０ｂ、１１０ｃを順に形成する。
【００４６】
また、一つの改質層１１０を形成する際、基板材料１の全面に亘って改質層１１０を形成するほうが好ましい。ただし、改質層１１０が一部形成されていない箇所があった場合、後からその箇所にレーザ光が照射可能であれば後で改質層１１０を形成することもできる。
【００４７】
改質層１１０ａ、１１０ｂ、１１０ｃを形成する場合の工程１乃至工程３について説明する。
工程１について
（１−１）まず、制御部１０は、基板材料１の集光点データに基づいて集光レンズ５を制御し、レーザ光を基板材料１の表面１０１に対して略垂直に照射して集光点を最も深い位置のＱ１に合わせる。
（１−２）続いて、上述したような走査方法を用いてレーザ光を走査させることにより略同一面内にレーザ加工を行う（工程１）。
このレーザ加工によって、まず、改質層１１０ａを形成する。
【００４８】
工程２について
（２−１）続いて制御部１０は、基板材料１の集光点データに基づいて集光レンズ５を制御し、レーザ光を基板材料１の表面１０１に対して略垂直に照射して集光点を次に深い位置のＱ２に合わせる。ここで集光点Ｑ２は、ウエハの厚みを十分確保できる厚みＮ１を考慮した値である。
（２−２）続いて、上述したような走査方法を用いてレーザ光を走査させることにより略同一面内にレーザ加工を行う（工程２）。
このレーザ加工によって、次に、改質層１１０ｂを形成する。
【００４９】
工程３について
（３−１）最後に、制御部１０は、基板材料１の集光点データに基づいて集光レンズ５を制御し、レーザ光を基板材料１の表面１０１に対して略垂直に照射して集光点を最も浅い位置のＱ３に合わせる。ここで集光点Ｑ３は、ウエハの厚みを十分確保できる厚みＮ２を考慮した値である。
（３−２）続いて、上述したような走査方法を用いてレーザ光を走査させることにより略同一面内にレーザ加工を行う（工程３）。
このレーザ加工によって、最後に、改質層１１０ｃを形成する。
【００５０】
なお、基板材料１の表面１０１側からではなく、図示しない裏面側からレーザ光を照射するようにしてもよい。そのようにした場合、改質層１１０ｃ、１１０ｂ、１１０ａの順に形成していく。
【００５１】
このようなレーザ加工により改質層１１０ａ、１１０ｂ、１１０ｃが形成された基板材料１は、後の分離工程において図示しない分離機によって、改質層１１０ａ、１１０ｂ、１１０ｃのそれぞれを分離面として分離される。分離機によって分離させることによって複数枚（ここでは３枚）の基板が作製される。
なお、基板に分離することにより、残存する基板材料１には残留改質層が残るため、分離面を洗浄、研磨してから、次の基板の分離を行うことが好ましい。
【００５２】
（基板分離装置の構成）
図４は、本開示の実施の形態１における基板分離方法に含まれる溶融工程及び分離工程において、改質層を形成した脆性材を分離するための基板分離装置３０の構成を示す概略図である。
この基板分離装置３０は、液体１４を溜めている液槽１３と、液体１４に温度を印加する温度印加装置１５と、液槽１３内を減圧する減圧装置１６と、温度や圧力の制御等を行う制御装置１７と、を備える。
【００５３】
＜液槽＞
液槽１３は、例えば水といった液体を溜める。液槽１３の材質は、中に入れる液体と特に反応せず、分解しないものであれば特に制限はない。
【００５４】
＜液体＞
液体１４は、液槽１３に溜めることができる液体であり、例えば水といったものである。特に液体の種類に制限はないが、液槽１３や、周辺装置に影響を与えない物質を選択することが好ましい。特に、基板材料１の材質や改質層１２に含まれる分子と反応しない液体、すなわち薬液でないことが好ましい。例えば、改質層１２と反応する薬液を使用した場合、安全面の不安や、コストが大きくなることが懸念される。本方式のように、液体１４として、例えば、温度上昇した水を使用することで、溶融のみで分離を行うため、安全面の不安やコストも削減することができる。また、溶融して液体１４に分散したＧａを回収し、金属の再利用を行うことで、コスト面をさらに向上させることも可能である。
【００５５】
＜温度印加装置＞
温度印加装置１５は、液体１４に温度を印加する装置である。温度印加装置１５は、例えばヒータであり、温度の印加方法に関しては特に制限されるものではない。
＜減圧装置＞
減圧装置１６は、液槽１３内の圧力を減圧することが可能な装置である。液槽１３内を減圧することで、改質層１２に液体１４がより早く入り込む。これによって、Ｇａをより液体１４中に分散させることが可能である。このため、基板分離の際に時間を短縮することが可能となる。
＜制御装置＞
制御装置１７は、温度や圧力の制御等を行う装置である。制御装置１７としては、例えば、コンピュータを用いることができる。制御装置１７は、液体１４の温度に基づいて、温度印加装置１５を制御することが好ましい。温度測定に関しては、例えば、液体の温度を熱電対や温度測定用カメラ等を用いて、温度を把握するといった方法があるが、特に制限されるものではない。
【００５６】
（基板材料の分離方法）
図４を用いて、基板材料１に改質層１２を形成した材料から、基板を分離する工程について説明する。
基板材料１がＧａＮインゴットの場合、多光子吸収加工による反応により形成された改質層１２には、金属Ｇａが含まれる。ここで、Ｇａの融点は２９．７℃であり、液体１４が水である場合、Ｇａの融点は液体１４である水の融点よりも低い。
そこで、温度印加装置１５を用いて、液体１４の温度を、ＧａＮの融点未満かつＧａの融点以上にしたうえで、基板材料１を液体１４に浸漬する。これによって、Ｇａが溶融し、液体１４中に分散する。そして、改質層１２の一部が溶け出すことで、改質層１２を境界として、基板が分離する。
【００５７】
さらに分離性を向上させるために、改質層１２を形成した基板材料１を、Ｇａの融点未満の温度である液体１４に浸漬したうえで、温度印加装置１５を用いて、液体１４をＧａＮの融点未満かつＧａの融点以上の温度に昇温することが望ましい。これによって、温度変化の際、基板材料１に含まれるＧａと、改質層１２に形成しているＧａとの熱膨張率の違いにより、分離がさらに促進される。
【００５８】
また、さらに分離性を向上させるために、基板材料１を液体１４に浸漬したうえで、減圧装置１６を用いて、液槽１３内部の圧力を減少させることが望ましい。これによって、圧力変化の際、改質層１２の内部に液体１４がより浸透し、液体１４へのＧａの分散が促進される。
【００５９】
なお、上述した、温度印加装置１５を用いた手法と、減圧装置１６を用いた手法とは、組み合わせることでより分離性が向上する。さらに、化学的に分解された層が連続的に形成されて改質層１２を成すことで、分離性がより向上する。
【００６０】
さらに、基板がＧａの表面張力により自然分離しづらい場合が考えられる。この場合、ゴム製の柔らかく基板に大きな負荷をかけずに軽く固定ができる材料を使用し、基板材料１の表面に平行に力を加えることで、分離をアシストするといった方法を用いてもよい。
【００６１】
通常、基板材料を分離する際、例えば図３のように改質層１２が複数層形成されている場合は、改質層１２のどの位置から分離するかがわからない。そのため、改質層１２−Ｂといった位置から分離した際、再度基板を取り出すためには、改質層１２−Ｂに付着している金属Ｇａを拭き取り、改質層１２−Ｂを形成した面を再度固定できるようにした後に、基板を分離するといった工程を導入する必要がある。
【００６２】
本方式では、改質層１２−Ａ、１２−Ｂ、１２−Ｃの形成された基板材料１を液体１４の中に入れて、その中で改質層１２に存在する金属Ｇａを溶かす。そうすることで、どの改質層１２の位置で基板材料１が最初に分離したとしても、その後に連続して基板の分離を行うことが可能である。
【００６３】
なお、基板材料１は、今回ＧａＮについて説明をしたが、内部に改質層を形成できる材料であり、改質により分解した際に元の基板材料よりも低融点である低融点材料を形成する材料であれば、適用可能である。
また、パルス幅は、１００ｐｓ以下の範囲で、多光子吸収による内部加工が可能であれば制限されるものではない。
【００６４】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００６５】
本開示の基板分離方法は、脆性材内部加工時に全面改質及び脆性材から改質層を分離面として基板を生成することができる基板分離方法である。これにより、基板分離工程の簡易化や分離時の割れの抑制といった脆性基板の製造コスト削減が可能である。
【符号の説明】
【００６６】
１  基板材料
２  レーザ発振器
４  ミラー
５  集光レンズ
６  ＸＹステージ
７  Ｚステージ
８  回転ステージ
９  固定治具
１０  制御部
１１  位相変調部
１２  改質層
１３  液槽
１４  液体
１５  温度印加装置
１６  減圧装置
１７  制御装置
２０  レーザ加工装置
３０  基板分離装置
１００、１００ａ、１００ｂ、１００ｃ  基板材料
１０１  表面
１１０、１１０ａ、１１０ｂ、１１０ｃ  改質層
【図１】
2020191335.tif 000003
【図２Ａ】
2020191335.tif 000004
【図２Ｂ】
2020191335.tif 000005
【図２Ｃ】
2020191335.tif 000006
【図３】
2020191335.tif 000007
【図４】
2020191335.tif 000008